(57)【特許請求の範囲】
【請求項１】
透明性樹脂（Ａ）１００重量部と、下記構造式で表されるテトラアザポルフィリン化合物系染料（Ｂ）０．０００１〜０．０１重量部と、最大吸収波長を３５０〜４００ｎｍに持つ紫外線吸収剤（Ｃ）０．１〜１．０重量部とを含有することを特徴とする眼鏡レンズ用熱可塑性樹脂組成物。
【化１】
0005626081.tif 000009
【請求項２】
前記透明性樹脂が、芳香族ポリカーボネート樹脂またはアクリル樹脂であることを特徴とする請求項１に記載の眼鏡レンズ用熱可塑性樹脂組成物。
【請求項３】
前記紫外線吸収剤が、クロロベンゾトリアゾール系紫外線吸収剤であることを特徴とする請求項１又は２に記載の眼鏡レンズ用熱可塑性樹脂組成物。
【請求項４】
さらに、最大吸収波長を４００〜５５０ｎｍに持つ染料（Ｄ）を、透明性樹脂（Ａ）１００重量部に対して０．０００１〜０．０１重量部含有することを特徴とする請求項３に記載の眼鏡レンズ用熱可塑性樹脂組成物。
【請求項５】
前記熱可塑性樹脂組成物を成形してなる厚み２ｍｍの試験片について測定した分光光線透過率の測定値が、以下の(i)〜(iii)（以下の(i)〜(iii)において、「平均透過率」とは、いずれも、各々の波長範囲において、１０ｎｍピッチで測定した測定値を平均することにより求めた値である。）を満たすことを特徴とする請求項４に記載の眼鏡レンズ用熱可塑性樹脂組成物。
(i)  波長３００〜４００ｎｍの平均透過率が１％未満
(ii)  波長４００ｎｍ〜５５０ｎｍの平均透過率が１０〜３０％
(iii)  波長６００ｎｍ〜７００ｎｍの平均透過率と波長５９０ｎｍ〜６００ｎｍの平均透過率の差が５％以上
【請求項６】
請求項１ないし５のいずれか１項に記載の眼鏡レンズ用熱可塑性樹脂組成物を成形してなる眼鏡レンズ。
【発明の詳細な説明】
【技術分野】
【０００１】
本発明は、眼鏡レンズ用熱可塑性樹脂組成物及びこの眼鏡レンズ用熱可塑性樹脂組成物を成形してなる眼鏡レンズに関するものである。詳しくは、ハイコントラストで、赤色の識別性能に優れる眼鏡レンズを提供し得る眼鏡レンズ用熱可塑性樹脂組成物と、この眼鏡レンズ用熱可塑性樹脂組成物を成形してなる眼鏡レンズに関する。
【背景技術】
【０００２】
芳香族ポリカーボネート樹脂は、高屈折率を有し、透明性や耐衝撃性に優れた特性を有することから、レンズ用材料として使用されており、近年、眼鏡レンズ用材料として、視力補正用レンズ、サングラスや保護眼鏡等に用いられている。また、最近では、目を有害な紫外線から保護するために、眼鏡レンズに紫外線吸収能を付与するべく、眼鏡レンズ用材料として紫外線吸収剤を配合した芳香族ポリカーボネート樹脂組成物も提案されている（例えば、特許文献１）。
【０００３】
眼鏡レンズにはまた、赤信号灯や赤色のブレーキランプをより明確に識別するために、赤色がより良く見えるハイコントラスト性もが求められており、このようなハイコントラスト性は、色弱者の矯正用眼鏡においても求められている。
更に、眼鏡レンズには、長期間に亘る耐候性、耐久性に優れることが要求される。
【０００４】
従来、ガラス製眼鏡レンズや熱硬化性樹脂製の眼鏡レンズにあっては、ハイコントラスト性を得るためにネオジム化合物が配合されているが、ネオジム化合物は熱可塑性樹脂に対しては分散し難く、特にポリカーボネート樹脂に対する分散性が悪いことから、ポリカーボネート樹脂製眼鏡レンズに対してハイコントラスト性の改善のためにネオジム化合物を配合することは不適切である。
【０００５】
ネオジム化合物を用いずにハイコントラスト性を改善した眼鏡レンズとして、芳香族ポリカーボネート樹脂にアンスラキノン系染料を配合した眼鏡レンズが提案されているが（特許文献２）、耐候性、耐久性についての検討はなされていない。
【０００６】
なお、本発明で用いるテトラアザポルフィリン化合物系染料は、光記録用色素、光学フィルター用色素として公知であるが（特許文献３）、眼鏡レンズのハイコントラスト性改善のための配合成分として用いた例はなく、ましてその場合において、その他の類似の染料に比べて優れた耐候性、耐久性が得られることについては全く知られておらず、本発明者らの検討により初めて解明された特長である。
【先行技術文献】
【特許文献】
【０００７】
【特許文献１】特開２００４−３５２８２８号公報
【特許文献２】特開２０１０−２０４３８３号公報
【特許文献３】特開２００８−２６８３３１号公報
【発明の概要】
【発明が解決しようとする課題】
【０００８】
本発明は、良好なハイコントラスト性と、優れた耐候性、耐久性を兼備し、更には紫外線吸収機能、色調コントロール機能にも優れた眼鏡レンズ用熱可塑性樹脂組成物と、この眼鏡レンズ用熱可塑性樹脂組成物を成形してなる眼鏡レンズを提供することを課題とする。
【課題を解決するための手段】
【０００９】
本発明者は、上記課題を解決すべく鋭意検討した結果、特定のテトラアザポルフィリン化合物系染料を配合することにより、ハイコントラスト性を改善することができ、しかも、このテトラアザポルフィリン化合物系染料を配合した場合には、他の染料を配合した場合に比べて、耐候性、耐久性にも優れたものとなることを見出した。
【００１０】
本発明はこのような知見に基いて達成されたものであり、以下を要旨とする。
【００１１】
［１］  透明性樹脂（Ａ）１００重量部と、下記構造式で表されるテトラアザポルフィリン化合物系染料（Ｂ）０．０００１〜０．０１重量部と、最大吸収波長を３５０〜４００ｎｍに持つ紫外線吸収剤（Ｃ）０．１〜１．０重量部とを含有することを特徴とする眼鏡レンズ用熱可塑性樹脂組成物。
【００１２】
【化１】
0005626081.tif 000002
【００１３】
［２］  前記透明性樹脂が、芳香族ポリカーボネート樹脂またはアクリル樹脂であることを特徴とする［１］に記載の眼鏡レンズ用熱可塑性樹脂組成物。
【００１５】
［３］  前記紫外線吸収剤が、クロロベンゾトリアゾール系紫外線吸収剤であることを特徴とする［１］又は［２］に記載の眼鏡レンズ用熱可塑性樹脂組成物。
【００１６】
［４］  さらに、最大吸収波長を４００〜５５０ｎｍに持つ染料（Ｄ）を、透明性樹脂（Ａ）１００重量部に対して０．０００１〜０．０１重量部含有することを特徴とする［３］に記載の眼鏡レンズ用熱可塑性樹脂組成物。
【００１７】
［５］  前記熱可塑性樹脂組成物を成形してなる厚み２ｍｍの試験片について測定した分光光線透過率の測定値が、以下の(i)〜(iii)（以下の(i)〜(iii)において、「平均透過率」とは、いずれも、各々の波長範囲において、１０ｎｍピッチで測定した測定値を平均することにより求めた値である。）を満たすことを特徴とする［４］に記載の眼鏡レンズ用熱可塑性樹脂組成物。
(i)  波長３００〜４００ｎｍの平均透過率が１％未満
(ii)  波長４００ｎｍ〜５５０ｎｍの平均透過率が１０〜３０％
(iii)  波長６００ｎｍ〜７００ｎｍの平均透過率と波長５９０ｎｍ〜６００ｎｍの平均透過率の差が５％以上
【００１８】
［６］  ［１］ないし［５］のいずれかに記載の眼鏡レンズ用熱可塑性樹脂組成物を成形してなる眼鏡レンズ。
【発明の効果】
【００１９】
本発明によれば、特定のテトラアザポルフィリン化合物系染料（Ｂ）を用いることにより、ハイコントラスト性を改善し、赤色を明確に識別することができる眼鏡レンズを提供することができる。しかも、このテトラアザポルフィリン化合物系染料（Ｂ）は、耐候性に優れるため、樹脂組成物の耐候性、耐久性を高めることができ、その光学性能を長期に亘り持続させることができる。
【００２０】
本発明の眼鏡レンズ用熱可塑性樹脂組成物において、透明性樹脂（Ａ）としては、特に芳香族ポリカーボネート樹脂が、透明性、耐衝撃性等の面で好ましい（請求項２）。
【００２１】
また、本発明の眼鏡レンズ用熱可塑性樹脂組成物は、さらに最大吸収波長を３５０〜４００ｎｍに持つ紫外線吸収剤（Ｃ）を含むことが、紫外線をカットして目を保護する上で好ましく（請求項１）、この紫外線吸収剤（Ｃ）としては、クロロベンゾトリアゾール系紫外線吸収剤が紫外線吸収性能の面で好ましい（請求項３）。
【００２２】
また、本発明の眼鏡レンズ用熱可塑性樹脂組成物は、さらに最大吸収波長を４００〜５００ｎｍに持つ染料（Ｄ）を含むことが好ましく、この染料（Ｄ）を配合することにより、低波長の青色波長の透過率を低下させて、目の日焼けを抑えることができる（請求項４）。
【００２３】
本発明の眼鏡レンズ用熱可塑性樹脂組成物によれば、特定のテトラアザポルフィリン化合物系染料（Ｂ）とクロロベンゾトリアゾール系紫外線吸収剤等の紫外線吸収剤（Ｃ）と上記染料（Ｄ）とを含むことにより、通常、眼鏡レンズに要求される以下の(i)〜(iii)の分光光線透過率特性を満たす眼鏡レンズを、偏光フィルム等を用いることなく、本発明の眼鏡レンズ用熱可塑性樹脂組成物を成形してなる眼鏡レンズのみで実現することができるため、生産工程の簡略化により製品の大幅なコストダウンを図ることができる（請求項５）。
(i)  波長３００〜４００ｎｍの平均透過率が１％未満
(ii)  波長４００ｎｍ〜５５０ｎｍの平均透過率が１０〜３０％
(iii)  波長６００ｎｍ〜７００ｎｍの平均透過率と波長５９０ｎｍ〜６００ｎｍの平均透過率の差が５％以上
【図面の簡単な説明】
【００２４】
【図１】実施例１〜３における分光光線透過率の測定チャートである。
【図２】実施例５における分光光線透過率の測定チャートである。
【図３】実施例６における分光光線透過率の測定チャートである。
【図４】実施例７における分光光線透過率の測定チャートである。
【図５】実施例８，９における分光光線透過率の測定チャートである。
【図６】実施例１０における分光光線透過率の測定チャートである。
【図７】実施例１１における分光光線透過率の測定チャートである。
【図８】実施例１２における分光光線透過率の測定チャートである。
【図９】比較例１における分光光線透過率の測定チャートである。
【図１０】比較例２における分光光線透過率の測定チャートである。
【図１１】比較例３における分光光線透過率の測定チャートである。
【図１２】参考例１における分光光線透過率の測定チャートである。
【図１３】参考例２における分光光線透過率の測定チャートである。
【図１４】本発明に係るテトラアザポルフィリン化合物系染料と比較例に係るテトラアザポルフィリン化合物系染料の分光光線透過率の測定チャートである。
【発明を実施するための形態】
【００２５】
以下、本発明について実施形態及び例示物等を示して詳細に説明するが、本発明は以下に示す実施形態及び例示物等に限定されるものではなく、本発明の要旨を逸脱しない範囲において任意に変更して実施することができる。
【００２６】
［１］  眼鏡レンズ用熱可塑性樹脂組成物
本発明の眼鏡レンズ用熱可塑性樹脂組成物（以下、「本発明の樹脂組成物」と称す場合がある。）は、透明性樹脂（Ａ）と特定のテトラアザポルフィリン化合物系染料（Ｂ）を必須の成分として含有するものである。
【００２７】
［透明性樹脂（Ａ）］
本発明で用いる透明性樹脂（Ａ）としては、例えば、ポリスチレン樹脂、ハイインパクトポリスチレン樹脂、水添ポリスチレン樹脂、ポリアクリルスチレン樹脂、ＡＢＳ樹脂、ＡＳ樹脂、ＡＥＳ樹脂、ＡＳＡ樹脂、ＳＭＡ樹脂、ポリアルキルメタクリレート樹脂、ポリメタクリルメタクリレート樹脂、ポリフェニルエーテル樹脂、ポリカーボネート樹脂、非晶性ポリアルキレンテレフタレート樹脂、ポリエステル樹脂、非晶性ポリアミド樹脂、ポリ−４−メチルペンテン−１、環状ポリオレフィン樹脂、非晶性ポリアリレート樹脂、ポリエーテルサルフォン、スチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマー等の熱可塑性エラストマーが挙られる。これらの中では、透明性、耐衝撃性、耐熱性等の面から、ポリカーボネート樹脂、中でも、芳香族ポリカーボネート樹脂を主構成樹脂とするものが好ましい。ここで、主構成樹脂とするとは、透明性樹脂（Ａ）中の芳香族ポリカーボネート樹脂の割合が通常５０重量％以上、好ましくは６０重量％以上、更に好ましくは７０重量％以上であることを意味する。
【００２８】
芳香族ポリカーボネート樹脂等のポリカーボネート樹脂を主構成樹脂とする場合に併用する樹脂は、ポリスチレン樹脂、ＡＢＳ樹脂、ＡＳ樹脂、ＡＥＳ樹脂、ＡＳＡ樹脂、ポリフェニレンエーテル樹脂、ポリメタクリルメタクリレート樹脂、ポリエステル樹脂などが挙げられ、その形態は、透明性を維持する形態であればアロイでも共重合体でもよい。
【００２９】
本発明における芳香族ポリカーボネート樹脂とは、芳香族ジヒドロキシ化合物又はこれと少量のポリヒドロキシ化合物をホスゲン又は炭酸ジエステルと反応させることによって得られる分岐していてもよい熱可塑性芳香族ポリカーボネート重合体又は共重合体である。なお、本発明で用いる芳香族ポリカーボネート樹脂の製造方法については、限定されるものではなく、ホスゲン法（界面重合法）あるいは、溶融法（エステル交換法）等いずれの方法でも製造することができる。
【００３０】
該芳香族ジヒドロキシ化合物としては、例えば、２，２−ビス（４−ヒドロキシフェニル）プロパン［＝ビスフェノールＡ］、２，２−ビス（４−ヒドロキシ−３，５−ジメチルフェニル）プロパン、２，２−ビス（４−ヒドロキシ−３，５−ジエチルフェニル）プロパン、２，２−ビス（４−ヒドロキシ−（３，５−ジフェニル）フェニル）プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス−（４−ヒドロキシフェニル）メタン、ビス−（４−ヒドロキシ−５−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテル、４，４’−ジヒドロキシ−３，３’−ジクロロジフェニルエーテル、４，４’−ジヒドロキシ−２，５−ジエトキシジフェニルエーテルなどが挙げられ、これらの芳香族ジヒドロキシ化合物は単独で、又は２種以上を混合して使用することもできる。
【００３１】
分岐したポリカーボネート樹脂を得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）ベンゼン、１，１，１−トリ（４−ヒドロキシフェニル）エタンなどで示されるポリヒドロキシ化合物、あるいは３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノールなどを前記芳香族ジヒドロキシ化合物の一部として用いればよく、その場合、これらの使用量は、通常０．０１〜１０モル％であり、好ましくは０．１〜２モル％である。
【００３２】
本発明において、芳香族ポリカーボネート樹脂としては、好ましくは、２，２−ビス（４−ヒドロキシフェニル）プロパンから誘導される芳香族ポリカーボネート樹脂、又は２，２−ビス（４−ヒドロキシフェニル）プロパンと他の芳香族ジヒドロキシ化合物とから誘導されるポリカーボネート共重合体が挙げられる。
【００３３】
エステル交換法により芳香族ポリカーボネート樹脂を製造する場合の原料となる炭酸ジエステルとしては、例えばジフェニルカーボネート、ジトリルカーボネート等のジアリールカーボネート、ジメチルカーボネート、ジエチルカーボネート等ジアルキルカーボネートが挙げられる。
【００３４】
また、分子量を調節するためには、芳香族ジヒドロキシ化合物の一部として一価芳香族ヒドロキシ化合物の１種又は２種以上を用いてもよい。一価芳香族ヒドロキシ化合物としては、例えば、ｍ−及びｐ−メチルフェノール、ｍ−及びｐ−プロピルフェノール、ｐ−ｔｅｒｔ−ブチルフェノール及びｐ−長鎖アルキル置換フェノールなどが挙げられる。
【００３５】
芳香族ポリカーボネート樹脂の分子量は、粘度平均分子量（Ｍｖ）で、好ましくは２０，０００〜５０，０００である。粘度平均分子量が２０，０００より小さいと、レンズ成形品の耐衝撃性が低下し、割れが発生する虞があるので好ましくなく、５０，０００より大きいと、流動性が悪くなり、成形性に問題がある。芳香族ポリカーボネート樹脂のより好ましい粘度平均分子量は２０，０００〜４０，０００であり、さらに好ましくは２１，０００〜３０，０００である。なお、粘度平均分子量の異なる２種類以上の芳香族ポリカーボネート樹脂を混合して用いてもよく、この場合には、粘度平均分子量が上記の好適な範囲外である芳香族ポリカーボネート樹脂を混合してもよい。
【００３６】
なお、粘度平均分子量［Ｍｖ］とは、溶媒としてメチレンクロライドを使用し、ウベローデ粘度計を用いて温度２０℃での極限粘度［η］（単位ｄｌ／ｇ）を求め、Ｓｃｈｎｅｌｌの粘度式、すなわち、η＝１．２３×１０−４Ｍｖ０．８３、から算出される値を意味する。また極限粘度［η］とは、各溶液濃度［Ｃ］（ｇ／ｄｌ）での比粘度［ηｓｐ］を測定し、下記式により算出した値である。
【００３７】
【数１】
0005626081.tif 000003
【００３８】
芳香族ポリカーボネート樹脂は、芳香族ポリカーボネート樹脂単独（芳香族ポリカーボネート樹脂単独とは、芳香族ポリカーボネート樹脂の１種のみを含む態様に限定されず、例えば、モノマー組成や分子量、物性等が互いに異なる複数種の芳香族ポリカーボネート樹脂を含む態様を含む意味で用いる。）で用いてもよく、芳香族ポリカーボネート樹脂と他の熱可塑性樹脂とを組み合わせてアロイ（混合物）として用いてもよい。さらに、例えば、難燃性や耐衝撃性をさらに高める目的で、芳香族ポリカーボネート樹脂を、シロキサン構造を有するオリゴマー又はポリマーとの共重合体；熱酸化安定性や難燃性をさらに向上させる目的でリン原子を有するモノマー、オリゴマー又はポリマーとの共重合体；熱酸化安定性を向上させる目的で、ジヒドロキシアントラキノン構造を有するモノマー、オリゴマー又はポリマーとの共重合体；光学的性質を改良するためにポリスチレン等のオレフィン系構造を有するオリゴマー又はポリマーとの共重合体；耐薬品性を向上させる目的でポリエステル樹脂オリゴマー又はポリマーとの共重合体；等の、芳香族ポリカーボネート樹脂を主体とする共重合体として構成してもよい。
【００３９】
また、成形品の外観の向上や流動性の向上を図るため、芳香族ポリカーボネート樹脂は、ポリカーボネートオリゴマーを含有していてもよい。このポリカーボネートオリゴマーの粘度平均分子量［Ｍｖ］は、通常１５００以上、好ましくは２０００以上であり、また、通常９５００以下、好ましくは９０００以下である。この場合、本発明の樹脂組成物中に含有されるポリカーボネートオリゴマーは、芳香族ポリカーボネート樹脂（ポリカーボネートオリゴマーを含む）の３０重量％以下とすることが好ましい。
【００４０】
［テトラアザポルフィリン化合物系染料（Ｂ）］
本発明で用いるテトラアザポルフィリン化合物系染料（Ｂ）は、下記構造式で表されるものである。
【００４１】
【化２】
0005626081.tif 000004
【００４２】
本発明においては上記特定のテトラアザポルフィリン化合物系染料（Ｂ）を用いることにより、優れたハイコントラスト性と耐候性、耐久性を実現する。
【００４３】
本発明の樹脂組成物において、上記テトラアザポルフィリン化合物系染料（Ｂ）（以下「（Ｂ）成分」と称す場合がある。）の配合量が少な過ぎると、このテトラアザポルフィリン化合物系染料（Ｂ）を配合したことによるハイコントラスト性の改善効果を十分に得ることができないが、テトラアザポルフィリン化合物系染料（Ｂ）が多過ぎると緑色の認識性が低下する可能性があるため、テトラアザポルフィリン化合物系染料（Ｂ）の配合量は、透明性樹脂（Ａ）１００重量部に対して０．０００１〜０．０１重量部、好ましくは０．０００３〜０．０１重量部、より好ましくは０．０００５〜０．０１重量％とする。
【００４４】
［紫外線吸収剤（Ｃ）］
本発明の樹脂組成物は、紫外線をカットして目の保護効果を高める目的で、最大吸収波長を３５０〜４００ｎｍに持つ紫外線吸収剤（以下「（Ｃ）成分」と称す場合がある。）を含有することが好ましい。
【００４５】
最大吸収波長を３５０〜４００ｎｍに持つ紫外線吸収剤（Ｃ）としては、ベンゾトリアゾール系紫外線吸収剤が好ましく、特に、紫外線吸収性能の面でクロロベンゾトリアゾール系紫外線吸収剤が好ましい。
【００４６】
クロロベンゾトリアゾール系紫外線吸収剤としては、例えば、２−［５−クロロ（２Ｈ）−ベンゾトリアゾール−２−イル］−４−メチル−６−（ｔｅｒｔ−ブチル）フェノール及び２，４−ジ−ｔｅｒｔ−ブチル−６−（５−クロロベンゾトリアゾール）−２−イル）フェノール等が挙げられる。これらは１種を単独で用いてもよく、２種以上を併用してもよい。
【００４７】
また、上記の紫外線吸収剤に加えて、さらにその他の紫外線吸収剤を併用することができる。その他の紫外線吸収剤としては、ベンゾフェノン系、サリチル酸フェニル系、ヒンダードアミン系、トリアジン系、マロン酸エステル系、シアノアクリレート系、ベンゾオキサジン系等が挙げられる。
【００４８】
ベンゾフェノン系紫外線吸収剤としては、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２’−ジヒドロキシ−４−メトキシ−ベンゾフェノン、２，２’−ジヒドロキシ−４，４’−ジメトキシ−ベンゾフェノン、２，２’，４，４’−テトラヒドロキシ−ベンゾフェノン等が挙げられる。
【００４９】
サリチル酸フェニル系紫外線吸収剤としては、フェニルサルチレート、２−４−ジターシャリーブチルフェニル−３，５−ジターシャリーブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
【００５０】
さらに、最大吸収波長が３５０ｎｍ未満のベンゾトリアゾール系紫外線吸収剤を併用することもできる。
【００５１】
本発明の樹脂組成物において、上記特定の最大吸収波長を持つ紫外線吸収剤（Ｃ）の配合量が少な過ぎると、この紫外線吸収剤（Ｃ）を配合したことによる紫外線カット性能を十分に得ることができないが、紫外線吸収剤（Ｃ）が多過ぎると成形時の発生ガスが多くなり、レンズ表面に曇りが発生する可能性があることから、紫外線吸収剤（Ｃ）の配合量は、透明性樹脂（Ａ）１００重量部に対して好ましくは０．１〜１．０重量部、より好ましくは０．１〜０．５重量部とする。
【００５２】
［染料（Ｄ）］
本発明の樹脂組成物は、さらに低波長の青色波長の透過率を低下させて、目の日焼けを抑えるために、最大吸収波長を４００〜５５０ｎｍ、好ましくは４３０〜５００ｎｍに持つ染料（Ｄ）を含むことが好ましい。
【００５３】
このような染料（Ｄ）としては、最大吸収波長が上記範囲に入るものであればよく、特に制限はないが、ペリノン系赤色染料を用いることが熱安定性、耐候性の点で好ましく、特にＳｏｌｖｅｎｔ  Ｒｅｄ  １７９のカラーインデックスで市販されている染料や、Ｓｏｌｖｅｎｔ  Ｏｒａｎｇｅ  ６０のカラーインデックスで市販されている染料、Ｓｏｌｖｅｎｔ  Ｒｅｄ  １３５のカラーインデックスで市販されている染料などが挙げられるが、特に、下記構造式（ａ）で表される化合物を主成分とするＳｏｌｖｅｎｔ  Ｒｅｄ  １７９（最大吸収波長４８０ｎｍ）と下記構造式（ｂ）で表される化合物を主成分とするＳｏｌｖｅｎｔ  Ｏｒａｎｇｅ  ６０（最大吸収波長４５０ｎｍ）とを併用することが、青色の認知性を低下させずに目の日焼けを抑える点で好ましい。
【００５４】
【化３】
0005626081.tif 000005
【００５５】
本発明の樹脂組成物において、上記特定の最大吸収波長を持つ染料（Ｄ）（以下「（Ｄ）成分」と称す場合がある。）を用いる場合、その配合量が少な過ぎると、この染料（Ｄ）の配合効果を十分に得ることができないが、染料（Ｄ）が多過ぎると青色や緑色の認識性が低下するため、染料（Ｄ）の配合量は、透明性樹脂（Ａ）１００重量部に対して好ましくは０．００１〜０．１重量部、より好ましくは０．００５〜０．０５重量部とする。特に、Ｓｏｌｖｅｎｔ  Ｒｅｄ  １７９とＳｏｌｖｅｎｔ  Ｏｒａｎｇｅ  ６０とを併用する場合、Ｓｏｌｖｅｎｔ  Ｒｅｄ  １７９とＳｏｌｖｅｎｔ  Ｏｒａｎｇｅ  ６０とを１：０．５〜２．０（重量比）の割合で用い、これらの合計が上記範囲となるように用いることが好ましい。
【００５６】
［安定剤（Ｅ）］
本発明の樹脂組成物は、溶融加工時や、高温下での長期間使用時等に生ずる黄変抑制、更に機械的強度低下抑制等の目的で、熱安定剤や酸化防止剤といった安定剤（Ｅ）（以下「（Ｅ）成分」と称す場合がある。）を含有することが好ましい。
【００５７】
熱安定剤や酸化防止剤は、従来公知の任意のものを使用でき、熱安定剤としてはリン系化合物が、酸化防止剤としてはフェノール化合物が好ましく、これらは併用してもよい。
【００５８】
リン系化合物は一般的に、樹脂を溶融混練する際、高温下での滞留安定性や樹脂成形体使用時の耐熱安定性向上に有効であり、フェノール化合物は一般的に、耐熱老化性等の、成形体使用時の耐熱安定性に効果が高い。また、リン系化合物とフェノール化合物を併用することによって、着色性の改良効果が一段と向上する。
【００５９】
本発明に用いるリン系化合物としては、亜リン酸、リン酸、亜リン酸エステル、リン酸エステル等が挙げられ、中でも３価のリンを含み、変色抑制効果を発現しやすい点で、ホスファイト、ホスホナイト、アシッドホスフェート等の亜リン酸エステルが好ましい。
【００６０】
ホスファイトとしては、具体的には例えば、トリフェニルホスファイト、トリス（ノニルフェニル）ホスファイト、ジラウリルハイドロジェンホスファイト、トリエチルホスファイト、トリデシルホスファイト、トリス（２−エチルヘキシル）ホスファイト、トリス（トリデシル）ホスファイト、トリステアリルホスファイト、ジフェニルモノデシルホスファイト、モノフェニルジデシルホスファイト、ジフェニルモノ（トリデシル）ホスファイト、テトラフェニルジプロピレングリコールジホスファイト、テトラフェニルテトラ（トリデシル）ペンタエリスリトールテトラホスファイト、水添ビスフェノールＡフェノールホスファイトポリマー、ジフェニルハイドロジェンホスファイト、４，４’−ブチリデン−ビス（３−メチル−６−ｔｅｒｔ−ブチルフェニルジ（トリデシル）ホスファイト）テトラ（トリデシル）、４，４’−イソプロピリデンジフェニルジホスファイト、ビス（トリデシル）ペンタエリスリトールジホスファイト、ビス（ノニルフェニル）ペンタエリスリトールジホスファイト、ジラウリルペンタエリスリトールジホスファイト、ジステアリルペンタエリスリトールジホスファイト、トリス（４−ｔｅｒｔ−ブチルフェニル）ホスファイト、トリス（２，４−ジ−ｔｅｒｔ−ブチルフェニル）ホスファイト、水添ビスフェノールＡペンタエリスリトールホスファイトポリマー、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、２，２’−メチレンビス（４，６−ジ−ｔｅｒｔ−ブチルフェニル）オクチルホスファイト、ビス（２，４−ジクミルフェニル）ペンタエリスリトールジホスファイト等が挙げられる。
【００６１】
また、ホスホナイトとしては、テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイトなどが挙げられる。
【００６２】
また、アシッドホスフェートとしては、例えば、メチルアシッドホスフェート、エチルアシッドホスフェート、プロピルアシッドホスフェート、イソプロピルアシッドホスフェート、ブチルアシッドホスフェート、ブトキシエチルアシッドホスフェート、オクチルアシッドホスフェート、２−エチルヘキシルアシッドホスフェート、デシルアシッドホスフェート、ラウリルアシッドホスフェート、ステアリルアシッドホスフェート、オレイルアシッドホスフェート、ベヘニルアシッドホスフェート、フェニルアシッドホスフェート、ノニルフェニルアシッドホスフェート、シクロヘキシルアシッドホスフェート、フェノキシエチルアシッドホスフェート、アルコキシポリエチレングリコールアシッドホスフェート、ビスフェノールＡアシッドホスフェート、ジメチルアシッドホスフェート、ジエチルアシッドホスフェート、ジプロピルアシッドホスフェート、ジイソプロピルアシッドホスフェート、ジブチルアシッドホスフェート、ジオクチルアシッドホスフェート、ジ−２−エチルヘキシルアシッドホスフェート、ジオクチルアシッドホスフェート、ジラウリルアシッドホスフェート、ジステアリルアシッドホスフェート、ジフェニルアシッドホスフェート、ビスノニルフェニルアシッドホスフェート等が挙げられる。
【００６３】
亜リン酸エステルの中では、ジステアリルペンタエリスリトールジホスファイト、トリス（２，４−ジ−ｔｅｒｔ−ブチルフェニル）ホスファイト、ビス（２，６−ジ−ｔｅｒｔ−ブチル−４−メチルフェニル）ペンタエリスリトールジホスファイト、２，２’−メチレンビス（４，６−ジ−ｔｅｒｔ−ブチルフェニル）オクチルホスファイト、ビス（２，４−ジクミルフェニル）ペンタエリスリトールジホスファイトが好ましく、耐熱性が良好であることと加水分解しにくいという点で、トリス（２，４−ジ−ｔｅｒｔ−ブチルフェニル）ホスファイトが特に好ましい。
【００６４】
酸化防止剤としては特定構造を分子内に有するフェノール化合物が好ましく、具体的には２，２’−メチレンビス（４−メチル−６−ｔｅｒｔ−ブチルフェノール）、４，４’−ブチリデンビス（６−ｔｅｒｔ−ブチル−３−メチルフェノール）、１，１，３−トリス（２−メチル−４−ヒドロキシ−５−ｔｅｒｔ−ブチルフェニル）ブタン、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカン、トリエチレングリコールビス［β−（３−ｔｅｒｔ−ブチル−４−ヒドロキシ−５−メチルフェニル）プロピオネート］、１，６−ヘキサンジオールビス［β−（３−ｔｅｒｔ−ブチル−４−ヒドロキシ−５−メチルフェニル）プロピオネート］、ペンタエリスリトール−テトラキス［β−（３−ｔｅｒｔ−ブチル−４−ヒドロキシ−５−メチルフェニル）プロピオネート］、オクタデシル［β−（３−ｔｅｒｔ−ブチル−４−ヒドロキシ−５−メチルフェニル）プロピオネート］等が挙げられる。
【００６５】
中でも、ポリカーボネート樹脂と混練される際の黄変抑制の面から、４，４’−ブチリデンビス（６−ｔｅｒｔ−ブチル−３−メチルフェノール）、１，１，３−トリス（２−メチル−４−ヒドロキシ−５−ｔｅｒｔ−ブチルフェニル）ブタン、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンが好ましく、特に、１，１，３−トリス（２−メチル−４−ヒドロキシ−５−ｔｅｒｔ−ブチルフェニル）ブタン、３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンが好ましい。
【００６６】
これらの熱安定剤や酸化防止剤は、それぞれ１種を単独で用いてもよく、２種以上を混合して用いてもよい。
【００６７】
本発明の樹脂組成物中のこれら熱安定剤や酸化防止剤といった安定剤（Ｅ）の含有量は、適宜選択して決定すればよいが、通常、熱安定剤は透明性樹脂（Ａ）１００重量部に対して０．００５〜０．２重量部、特に０．０１〜０．１重量部が好ましく、酸化防止剤は透明性樹脂（Ａ）１００重量部に対して０．０１〜０．５重量部、特に０．０５〜０．２重量部が好ましく、これらの合計量として透明性樹脂（Ａ）１００重量部に対して０．０００１〜０．５重量部であり、０．０００３〜０．３重量部が好ましく、０．００１〜０．１重量部が特に好ましい。安定剤（Ｅ）の含有量が少なすぎると効果が不十分であり、逆に多すぎた場合、成形時のガス発生によりレンズの曇りが生ずる場合がある。
【００６８】
［その他の染料（Ｆ）］
本発明の樹脂組成物には、色調のコントロールや、さらなる目の保護効果のための入射光カットを目的として、上述の染料（Ｄ）以外の他の染料（Ｆ）（以下「（Ｆ）成分」と称す場合がある。）を含有していてもよい。
【００６９】
このような他の染料（Ｆ）としては、最大吸収波長を５５０〜６５０ｎｍに持つアンスラキノン系染料が挙げられる。アンスラキノン系染料は、アンスラキノン骨格を有する染料であり、具体的には、アンスラキノンブルー系、アンスラキノンレッド系、アンスラキノンバイオレット系、アンスラキノングリーン系等が例示される。
好ましくは、Ｓｏｌｖｅｎｔ  Ｂｌｕｅ  ９７、Ｓｏｌｖｅｎｔ  Ｂｕｌｅ  ８７、Ｓｏｌｖｅｎｔ  Ｖｉｏｌｅｔ  ３６、Ｓｏｌｖｅｎｔ  Ｖｉｏｌｅｔ  １３、Ｓｏｌｖｅｎｔ  Ｖｉｏｌｅｔ  １４のカラーインデックスで市販されているアンスラキノン系染料が挙げられ、これらは１種を単独で用いてもよく、２種以上を併用してもよい。
【００７０】
アンスラキノン系染料等の他の染料（Ｆ）を用いる場合、本発明の樹脂組成物中のこれらの他の染料（Ｆ）の含有量については、多過ぎると透過率が低下して視認性が低下する可能性があることから、透明性樹脂（Ａ）１００重量部に対して０．０２重量部以下、特に０．０１重量部以下とすることが好ましい。
【００７１】
［その他の添加剤］
本発明の樹脂組成物は、本発明の目的を損なわない限り、上記（Ｂ）〜（Ｆ）成分以外の他の添加剤を含有していてもよい。他の添加剤としては、通常樹脂組成物に一般的に用いられる樹脂用添加剤が挙げられ、例えば、難燃剤、離型剤、帯電防止剤、防曇剤、離型剤、アンチブロッキング剤、流動性改良剤、摺動性改質剤、可塑剤、分散剤、抗菌剤などが挙げられる。なお、これらの樹脂添加剤は１種が含有されていてもよく、２種以上が任意の組み合わせ及び比率で含有されていてもよい。
【００７２】
離型剤としては、例えば、脂肪族カルボン酸、脂肪族カルボン酸とアルコールとのエステル、数平均分子量２００〜１５，０００の脂肪族炭化水素化合物、ポリシロキサン系シリコーンオイルなどが挙げられる。
【００７３】
脂肪族カルボン酸としては、飽和又は不飽和の脂肪族モノカルボン酸、ジカルボン酸又はトリカルボン酸を挙げることができる。ここで脂肪族カルボン酸は、脂環式カルボン酸も包含する。このうち好ましい脂肪族カルボン酸は、炭素数６〜３６のモノ又はジカルボン酸であり、炭素数６〜３６の脂肪族飽和モノカルボン酸がさらに好ましい。このような脂肪族カルボン酸の具体例としては、パルミチン酸、ステアリン酸、吉草酸、カプロン酸、カプリン酸、ラウリン酸、アラキン酸、ベヘン酸、リグノセリン酸、セロチン酸、メリシン酸、テトラトリアコンタン酸、モンタン酸、グルタル酸、アジピン酸、アゼライン酸等を挙げることができる。
【００７４】
脂肪族カルボン酸エステルを構成する脂肪族カルボン酸成分としては、前記脂肪族カルボン酸と同じものが使用できる。一方、脂肪族カルボン酸エステルを構成するアルコール成分としては、飽和又は不飽和の１価アルコール、飽和又は不飽和の多価アルコール等を挙げることができる。これらのアルコールは、フッ素原子、アリール基等の置換基を有していてもよい。これらのアルコールのうち、炭素数３０以下の１価又は多価の飽和アルコールが好ましく、さらに炭素数３０以下の脂肪族飽和１価アルコール又は多価アルコールが好ましい。ここで脂肪族アルコールは、脂環式アルコールも包含する。
【００７５】
これらのアルコールの具体例としては、オクタノール、デカノール、ドデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等を挙げることができる。これらの脂肪族カルボン酸エステルは、不純物として脂肪族カルボン酸及び／又はアルコールを含有していてもよく、複数の化合物の混合物であってもよい。
【００７６】
脂肪族カルボン酸エステルの具体例としては、蜜ロウ（ミリシルパルミテートを主成分とする混合物）、ステアリン酸ステアリル、ベヘン酸ベヘニル、ベヘン酸オクチルドデシル、グリセリンモノパルミテート、グリセリンモノステアレート、グリセリンジステアレート、グリセリントリステアレート、ペンタエリスリトールモノパルミテート、ペンタエリスリトールモノステレート、ペンタエリスリトールジステアレート、ペンタエリスリトールトリステアレート、ペンタエリスリトールテトラステアレートを挙げることができる。
【００７７】
数平均分子量２００〜１５，０００の脂肪族炭化水素としては、例えば、流動パラフィン、パラフィンワックス、マイクロワックス、ポリエチレンワックス、フィッシャ−トロプシュワックス、炭素数３〜１２のα−オレフィンオリゴマー等が挙げられる。なお、ここで脂肪族炭化水素としては、脂環式炭化水素も含まれる。また、これらの炭化水素は部分酸化されていてもよい。
【００７８】
これらの中では、パラフィンワックス、ポリエチレンワックスまたはポリエチレンワックスの部分酸化物が好ましく、パラフィンワックス、ポリエチレンワックスがさらに好ましい。
【００７９】
また、前記の脂肪族炭化水素の数平均分子量は、好ましくは５，０００以下である。
なお、脂肪族炭化水素は、単一物質であってもよいが、構成成分や分子量が様々なものの混合物であっても、主成分が上記の範囲内であれば使用できる。
【００８０】
ポリシロキサン系シリコーンオイルとしては、例えば、ジメチルシリコーンオイル、メチルフェニルシリコーンオイル、ジフェニルシリコーンオイル、フッ素化アルキルシリコーン等が挙げられる。
【００８１】
なお、上述した離型剤は、１種が含有されていてもよく、２種以上が任意の組み合わせ及び比率で含有されていても良い。
【００８２】
離型剤の含有量は、透明性樹脂（Ａ）１００重量部に対して、通常０．００１重量部以上、好ましくは０．０１重量部以上であり、また、通常２重量部以下、好ましくは１重量部以下である。離型剤の含有量が前記範囲の下限値未満の場合は、離型性の効果が十分でない場合があり、離型剤の含有量が前記範囲の上限値を超える場合は、耐加水分解性の低下、射出成形時の金型汚染などが生じる可能性がある。
【００８３】
難燃剤としては、組成物の難燃性を向上させるものであれば特に限定されないが、例えば、ハロゲン化ビスフェノールＡのポリカーボネート、ブロム化ビスフェノール系エポキシ樹脂、ブロム化ビスフェノール系フェノキシ樹脂、ブロム化ポリスチレンなどのハロゲン系難燃剤、リン酸エステル系難燃剤、有機スルホン酸金属塩系難燃剤、シリコーン系難燃剤等が挙げられる。
これらは単独で、又は２種以上を任意の割合で併用してもよい。
【００８４】
難燃剤を用いる場合、難燃剤の配合量は、適宜選択して決定すればよいが、少なすぎると難燃効果が不十分となり、逆に多すぎても耐熱性や機械物性が低下する場合があるので、通常、本発明の樹脂組成物中の難燃剤の含有量は、例えば、リン酸エステル系難燃剤であれば透明性樹脂（Ａ）１００重量部に対して５〜２０重量部、有機スルホン酸金属塩系難燃剤であれば０．０２〜０．２重量部、シリコーン化合物系難燃剤であれば０．３〜３重量部である。
【００８５】
また、これらの難燃剤に、無機化合物系難燃助剤を併用しても良く、無機化合物系難燃助剤としては、タルク、マイカ、カオリン、クレー、シリカ粉末、ヒュームドシリカ等の１種又は２種以上が挙げられる。
【００８６】
これらの難燃剤に無機化合物系難燃助剤を併用する場合、無機化合物系難燃助剤の配合量が少な過ぎると十分な配合効果が得られず、多過ぎると耐熱性や機械物性が低下することから、樹脂組成物中の無機化合物系難燃助剤の含有量は透明性樹脂（Ａ）１００重量部に対して１〜２０重量部とすることが好ましく、更に好ましくは３〜１０重量部である。
【００８７】
［本発明の樹脂組成物の製造方法］
本発明の樹脂組成物の製造方法に制限はなく、公知の樹脂組成物の製造方法を広く採用することができる。
【００８８】
具体例を挙げると、前述の透明性樹脂（Ａ）と（Ｂ）成分、並びに、必要に応じて配合される（Ｃ）〜（Ｆ）成分、その他の添加剤を、例えばタンブラーやヘンシェルミキサーなどの各種混合機を用い予め混合した後、バンバリーミキサー、ロール、ブラベンダー、単軸混練押出機、二軸混練押出機、ニーダーなどの混合機で溶融混練する方法が挙げられる。
【００８９】
また、例えば、各成分を予め混合せずに、又は、一部の成分のみを予め混合し、フィーダーを用いて押出機に供給して溶融混練して、本発明の樹脂組成物を製造することもできる。
【００９０】
また、例えば、一部の成分を予め混合して押出機に供給して溶融混練することで得られる樹脂組成物をマスターバッチとし、このマスターバッチを再度残りの成分と混合し、溶融混練することによって本発明のポリカーボネート樹脂組成物を製造することもできる。
【００９１】
特に、少量配合成分である（Ｂ）成分、（Ｄ）成分、（Ｆ）成分については、これをマスターバッチ化して混合することが好ましい。
【００９２】
［本発明の樹脂組成物の分光光線透過率］
本発明の樹脂組成物を成形してなる厚み２ｍｍの試験片について測定した分光光線透過率の測定値は、以下の(i)〜(iii)（以下の(i)〜(iii)において、「平均透過率」とは、いずれも、各々の波長範囲において、１０ｎｍピッチで測定した測定値を平均することにより求めた値である。）を満たすことが好ましい。
(i)  波長３００〜４００ｎｍの平均透過率が１％未満
(ii)  波長４００ｎｍ〜５５０ｎｍの平均透過率が１０〜３０％
(iii)  波長６００ｎｍ〜７００ｎｍの平均透過率と波長５９０ｎｍ〜６００ｎｍの平均透過率の差が５％以上
【００９３】
本発明の樹脂組成物が上記(i)〜(iii)の特性を満たすことにより、偏光フィルム等を用いることなく、本発明の樹脂組成物を成形してなる眼鏡レンズのみで眼鏡レンズに要求される特性を満たすことができ、この場合には、眼鏡レンズの生産工程の簡略化により大幅なコストダウンを図ることができる。
【００９４】
［２］  眼鏡レンズ
本発明の眼鏡レンズは、本発明の眼鏡レンズ用熱可塑性樹脂組成物を成形して得られる。
本発明の眼鏡レンズ用熱可塑性樹脂組成物を成形して本発明の眼鏡レンズを製造するための成形方法には特に制限はないが、金型を用いた射出成形法が好ましい。その他、射出圧縮成形、押出圧縮成形、シート成形により成形することもできる。
【００９５】
本発明の眼鏡レンズは、通常の凹レンズ、凸レンズのみならず、サングラス、保護メガネ等のレンズ、或いは、レンズと枠を一体成形したゴーグル型メガネ等、様々な眼鏡レンズに適用することができる。
【実施例】
【００９６】
以下、実施例を示して本発明について更に具体的に説明する。ただし、本発明は以下の実施例に限定されるものではなく、本発明の要旨を逸脱しない範囲において任意に変更して実施できる。
【００９７】
［使用樹脂及び添加剤］
＜透明性樹脂（Ａ）＞
ａ−１：芳香族ポリカーボネート樹脂  三菱エンジニアリングプラスチックス社製「ユーピロンＥ−２０００Ｆ」（粘度平均分子量［Ｍｖ］＝２８０００）
ａ−２：芳香族ポリカーボネート樹脂  三菱エンジニアリングプラスチックス社製「ユーピロンＳ−３０００Ｆ」（粘度平均分子量［Ｍｖ］＝２３０００）
ａ−３：芳香族ポリカーボネート樹脂  三菱エンジニアリングプラスチックス社製「ユーピロンＨ−４０００Ｆ」（粘度平均分子量［Ｍｖ］＝１６０００）
ａ−４：アクリル樹脂  三菱レイヨン社製「アクリペット  ＶＨ−００１」
【００９８】
＜テトラアザポルフィリン化合物系染料（Ｂ）＞
ｂ−１：三井化学社製「ＤＰ−３１９」（本発明例）
ｂ−２：山田化学社製「ＴＡＰ−１８」（比較例）
【００９９】
【化４】
0005626081.tif 000006
【０１００】
＜紫外線吸収剤（Ｃ）＞
ｃ−１：Ｃｉｂａ社製「チヌビン３２６」（２−［５−クロロ（２Ｈ）−ベンゾトリアゾール−２−イル］−４−メチル−６−ｔｅｒｔ−ブチルフェノール、最大吸収波長＝３５３ｎｍ）
ｃ−２：シプロ化成社製「シーソーブ７０９」（２−（２Ｈ−ベンゾトリアゾール−２−イル］−４−（１，１，３，３−テトラメチルブチル）フェノール、最大吸収波長＝３４３ｎｍ）
【０１０１】
＜染料（Ｄ）＞
ｄ−１：有本化学社製「プラストオレンジ８１５０（Ｓｏｌｖｅｎｔ  Ｏｒａｎｇｅ  ６０）」（ペリノン系、最大吸収波長＝４５０ｎｍ）
ｄ−２：有本化学社製「プラストレッド８３７０（Ｓｏｌｖｅｎｔ  Ｒｅｄ  １７９）」（ペリノン系、最大吸収波長＝４８０ｎｍ）
【０１０２】
＜安定剤（Ｅ）＞
ｅ−１：ＡＤＥＫＡ社製「アデカスタブ２１１２」（トリス（２，４−ジ−ｔｅｒｔ−ブチルフェニル）ホスファイト）
ｅ−２：Ｃｉｂａ社製「イルガノックス１０１０」（ペンタエリスリトールテトラキス［３−（３，５−ジ−ｔｅｒｔ−ブチル−４−ヒドロキシフェニル）プロピオネート］）
【０１０３】
＜その他染料（Ｆ）＞
ｆ−１：ランクセス社製「マクロレックス  ＢｌｕｅＲＲ（Ｓｏｌｖｅｎｔ  Ｂｌｕｅ  ９７）」（アンスラキノン系、最大吸収波長＝６３０ｎｍ）
ｆ−２：ランクセス社製「マクロレックス  Ｖｉｏｌｅｔ３Ｒ（Ｓｏｌｖｅｎｔ  Ｖｉｏｌｅｔ  ３６）」（アンスラキノン系、最大吸収波長＝５６０ｎｍ）
【０１０４】
［実施方法］
（１）樹脂組成物の製法
各材料を表１，２に示す重量比で配合し、タンブラーを用いてよく混合した。なお、混合に際し、（Ｂ）成分、（Ｄ）成分及び（Ｆ）成分については、予め粉体の透明性樹脂で１００重量倍に薄めてマスターバッチを作成した後に混合した。
得られた混合物を、田辺プラスチックス機械工業社製「ＶＳ４０」を用いて２８０℃で溶融混練し、水中にストランド状に押し出し、切断してペレットとした。
【０１０５】
（２）試験片の成形
＜プレートの成形＞
（１）で得られたペレットを１２０℃で４時間乾燥した後、日本製鋼所社製「Ｊ５５」を用い、シリンダー温度２９０℃、金型温度８０℃、成形サイクル１分で射出成形した。金型は８０ｍｍ×４０ｍｍ×（厚み２ｍｍと１ｍｍ）の２段プレートを用いた。
この試験片を用いて、分光光線透過率の測定と、耐候性試験、及び色相測定、赤色の鮮明度の評価を行った。
＜ＩＳＯ試験片の成形＞
（１）で得られたペレットを１２０℃で４時間乾燥した後、住友重機械工業社製「ＳＧ７５」を用い、シリンダー温度２９０℃、金型温度８０℃、成形サイクル１分で射出成形した。金型はＩＳＯのタイプＡのダンベル片２個取り金型を用いた。試験片の厚みは３ｍｍである。
この試験片を用いて、衝撃強度の評価を行った。
【０１０６】
（３）分光光線透過率の測定
島津以作所社製ＵＶ３１００を用いて、２段プレートの２ｍｍ厚み部分について、波長２５０ｎｍから１０００ｎｍの範囲の透過率を１０ｎｍピッチで測定した。
・波長３００ｎｍ〜４００ｎｍの平均透過率は、この波長範囲の１０ｎｍピッチの測定値を平均することにより求めた。
・波長４００ｎｍ〜５５０ｎｍの平均透過率は、この波長範囲の１０ｎｍピッチの測定値を平均することにより求めた。
・波長５９０ｎｍ〜６００ｎｍの平均透過率は、この波長範囲の１０ｎｍピッチの測定値を平均することにより求めた。
・波長６００ｎｍ〜７００ｎｍの平均透過率は、この波長範囲の１０ｎｍピッチの測定値を平均することにより求めた。
【０１０７】
（４）衝撃強度の評価
ＩＳＯのダンベル片を東洋精機製作所社製「ノッチングチール」を用いて、シャルピー衝撃試験片に加工した。
衝撃試験片はノッチ付き、ノッチ無しのものを加工して、それぞれ衝撃試験（ＩＳＯ１７９）を行った。
【０１０８】
（５）色相（初期色相）の測定
日本電色社製「ＳＥ−２０００」を用いてＬ，ａ，ｂとＹＩ値（初期ＹＩ値）の測定を行った。測定は２段プレートの２ｍｍ厚み部分を透過で測定した。
【０１０９】
（６）耐光性試験
スガ試験機社製「サンシャインウエザオメーター」を用いて、６３℃雨有り（１８分雨／６０分）、８３℃雨無しの条件（６０分間のうち、１８分間が６３℃雨有りで、残りの４２分間が８３℃雨無し）にて、４００時間処理したときの色相変化（ΔＥ）を測定した。
ΔＥは、２００時間処理後と４００時間処理後のＹＩ値をそれぞれ上記（５）と同様に測定し、初期ＹＩ値に対する変化として求めた。
【０１１０】
（７）赤色の鮮明度の評価
視力検査のレッド・グリーンテストに使用される赤地に黒環を描いたプレートと緑地に黒環を描いたプレートを用い、２段プレートの２ｍｍ厚みの部分を通してみたときに赤色が鮮明に見えるかどうかを評価した。
通常の状態で両方とも同じように鮮明に見えるモニター１０人で試験を行い、以下の点数で評価を行い、１０人の評価点の合計が２４点以上である場合に赤色の鮮明度非常に良好（○）とし、１８〜２３点を赤色の鮮明度良好（△）とし、１７点以下を赤色の鮮明度不良（×）とした。
３・・・赤が鮮明に見える
２・・・赤が若干鮮明に見える
１・・・変わらない
【０１１１】
［実施例１〜１２、比較例１〜３、参考例１，２］
実施例１〜１２、比較例１〜３、及び参考例１，２の樹脂組成物配合と、評価結果を表１，２に示す。
また、実施例１〜３，５〜１２、比較例１〜３、及び参考例１，２における分光光線透過率の測定チャートを図１〜１３に示す。
【０１１２】
【表１】
0005626081.tif 000007
【０１１３】
【表２】
0005626081.tif 000008
【０１１４】
［考察］
実施例１〜１２、比較例１〜３、及び参考例１，２の結果より次のことが分かる。
実施例１〜１２では、いずれも目に有害な紫外線を遮断し、且つ、ハイコントラスト性に優れ、赤色をはっきり見せることが出来る。このため、Ｌ錐体細胞の弱い１型色覚者の赤色の認識を助けることが出来る。
特に、実施例８〜１１では、短波長の青色の透過率を低下させることにより、目の日焼けを抑えることができる。
【０１１５】
比較例１では、テトラアザポルフィリン化合物系染料を配合していないため、赤色を鮮明に認識できない。
比較例２では、テトラアザポルフィリン化合物系染料を配合しているが、本発明で用いる特定のテトラアザポルフィリン化合物系染料ではないため、耐候性が悪く、ハイコントラスト性の効果を持続できない。
比較例３では、本発明に係るテトラアザポルフィリン化合物系染料を配合しているが、その配合量が少ないため、赤色の認識改善効果が低い。
【０１１６】
参考例１では、紫外線吸収剤を配合していないので、紫外線のカット特性が不十分であり、テトラアザポルフィリン化合物系染料の効果の持続性が低いと考えられる。
参考例２では、紫外線吸収剤を用いているが、本発明で好ましいとする紫外線吸収剤ではないため、紫外線のカット特性が不十分である。
【０１１７】
なお、実施例１〜１２で用いたテトラアザポルフィリン化合物系染料（ＤＰ−３１９）と比較例２で用いたテトラアザポルフィリン化合物系染料（ＴＡＰ−１８）を、それぞれ、芳香族ポリカーボネート樹脂（ユーピロンＳ−３０００Ｆ）に１０ｐｐｍ濃度で混合した樹脂組成物について、上記（３）と同様にして測定した分光光線透過率の測定チャートを図１４（ａ），（ｂ）に示す。
これらから、ＤＰ−３１９の方がＴＡＰ−１８よりも波長５９０ｎｍ付近の吸収が大きく、ハイコントラスト性改善に有効であることが分かる。
【図１】
0005626081.tif 000010
【図２】
0005626081.tif 000011
【図３】
0005626081.tif 000012
【図４】
0005626081.tif 000013
【図５】
0005626081.tif 000014
【図６】
0005626081.tif 000015
【図７】
0005626081.tif 000016
【図８】
0005626081.tif 000017
【図９】
0005626081.tif 000018
【図１０】
0005626081.tif 000019
【図１１】
0005626081.tif 000020
【図１２】
0005626081.tif 000021
【図１３】
0005626081.tif 000022
【図１４】
0005626081.tif 000023